(57)【要約】【課題】  透明性、反射性、およびフェールセーフに優れる調光構造体を提供する。【解決手段】  透明電極３０、フォトニック結晶５、および透明電極３０がこの順序で積層されてなる調光構造体であって、前記フォトニック結晶５は規則配列したセル１１を有する透明構造体１０と前記セルに充填された液晶材料２０とからなり、前記液晶材料２０は屈曲構造を有する液晶分子を含むことを特徴とする調光構造体。【選択図】  図３
2006343592.tif 000002
【特許請求の範囲】
【請求項１】
透明電極、フォトニック結晶、および透明電極がこの順序で積層されてなる調光構造体であって、
前記フォトニック結晶は規則配列したセルを有する透明構造体と前記セルに充填された液晶材料とからなり、
前記液晶材料は屈曲構造を有する液晶分子を含むことを特徴とする調光構造体。
【請求項２】
前記液晶材料は、前記屈曲構造を有する液晶分子と直線構造を有する液晶分子とからなることを特徴とする請求項１に記載の調光構造体。
【請求項３】
前記屈曲構造を有する液晶分子の屈曲部位は非環状多重結合または芳香族化合物からなることを特徴とする請求項１または２に記載の液晶分子。
【請求項４】
前記屈曲部位が前記非環状多重結合からなる場合に、
前記非環状多重結合が、Ｃ、Ｎ、ＳおよびＰからなる群より選択される少なくとも１種を含むことを特徴とする請求項３に記載の液晶分子。
【請求項５】
前記屈曲部位が前記芳香族化合物からなる場合に、
前記芳香族化合物は、芳香族炭化水素、または、Ｎ、ＳおよびＰからなる群より選択される少なくとも１種を含む複素芳香族化合物であることを特徴とする請求項３に記載の液晶分子。
【請求項６】
前記透明構造体が逆オパール構造を有することを特徴とする請求項１〜５のいずれかに記載の調光構造体。
【請求項７】
前記透明電極および前記透明構造体が可視光を７０％以上透過することを特徴とする請求項１〜６のいずれかに記載の調光構造体。
【請求項８】
前記透明構造体が樹脂からなることを特徴とする請求項１〜７のいずれかに記載の調光構造体。
【請求項９】
前記樹脂がポリアクリル樹脂、ポリアクリロニトリル樹脂、ポリカーボネート樹脂、ポリエステル樹脂、ポリエーテルエーテルケトン樹脂、エポキシ樹脂、ノルボルネン系樹脂、ポリスルホン樹脂、ポリエーテルスルホン樹脂、ポリメルカプトエステル樹脂、ポリフェニレンスルフィド樹脂、ポリイミド樹脂、ポリアミド樹脂、ポリオレフィン樹脂、ポリプロピレン樹脂、ポリスチレン樹脂、ポリブタジエン樹脂、ポリメチルペンテン、塩化ビニル樹脂からなる群より選択される少なくとも一種を含むことを特徴とする請求項８に記載の調光構造体。
【請求項１０】
前記樹脂が光硬化性樹脂であることを特徴とする請求項８または９に記載の調光構造体。
【請求項１１】
前記透明構造体がシリカまたはチタニアからなることを特徴とする請求項１〜１０のいずれかに記載の調光構造体。
【請求項１２】
前記透明構造体がガラスからなることを特徴とする請求項１〜１１のいずれかに記載の調光構造体。
【請求項１３】
前記ガラスがソーダ石灰ガラス、ホウケイ酸ガラス、鉛ガラス、石英ガラス、および無アルカリガラスからなる群より選択される少なくとも一種を含むことを特徴とする請求項１２に記載の調光構造体。
【請求項１４】
表面層、前記透明電極、前記フォトニック結晶、前記透明電極、および裏面層がこの順序で積層されてなることを特徴とする請求項１〜１３のいずれかに記載の調光構造体。
【請求項１５】
前記表面層および前記裏面層がガラスからなることを特徴とする請求項１４に記載の調光構造体。
【請求項１６】
前記表面層および前記裏面層が樹脂フィルムからなることを特徴とする請求項１４に記載の調光構造体。
【請求項１７】
請求項１６に記載の調光構造体とガラス基板とからなることを特徴とする調光材料。
【請求項１８】
請求項１〜１６のいずれかに記載の調光構造体または請求項１７に記載の調光材料を、フロントガラス、サイドガラス、リアガラス、またはサンルーフに用いたことを特徴とする車両。
【発明の詳細な説明】
【技術分野】
【０００１】
本発明は、液晶を用いた調光構造体に関する。
【背景技術】
【０００２】
車室内への光および熱の侵入経路としては、サンルーフ、ウィンドシールド、リアガラス、フロントサイドガラス、およびリアサイドガラス等の窓が挙げられる。従来の車両では熱的機能を空調設備のみに頼っていることから、車内に光エネルギーおよび熱エネルギーが窓から多量に侵入すると、車内環境を快適にするために空調設備を作動させなくてはならず、燃料の消費が増大する。
【０００３】
建築物においても同様の問題が検討されており、窓を通じての光エネルギーおよび熱エネルギーの流入によって、建築物内の空調設備への負荷および人体への負荷が大きくなる。車両の場合と同様に、多量のエネルギーの流入は空調設備の燃費の増大を招き、巨視的にみれば環境への悪影響も懸念される。
【０００４】
このような問題を解決すべく、近年、車内や建築物内に流入する光エネルギーおよび熱エネルギーを遮蔽し、室内の温度上昇および空調設備への負荷を低減させる技術が提案されており、解決策の一例として調光機能を有する材料を用いた窓が提案されている。窓に用いる材料としての透明性、および日射エネルギーの遮断のための熱線反射・吸収性の双方の特性を有し、必要に応じてスイッチングできる機能を有していれば、必要なときに必要な光量を室内に侵入させることが可能である。そのような制御が可能であれば、人体や冷房装置にかかる負荷を低減できるほか、省エネルギーの観点からも有益である。
【０００５】
材料に調光機能を付与するための具体的手段としては、エレクトロクロミック素子（以下「ＥＣ素子」という）、および液晶素子が知られているが、ＥＣ素子は、日射エネルギーを吸収するため、室内外を隔てる材料に用いた場合には、その吸収されたエネルギーが室内に再放出され、室内温度の上昇を招いてしまう。
【０００６】
液晶素子は、電圧によって配列が変化する材料からなり、液晶の配列によって光の透視性を変更させる材料である。液晶素子としては、曲線的な配列相のネマティック液晶素子（特許文献１）、相分離法により得られる液晶素子（特許文献２）などが知られている。これらの液晶素子は、以下の原理に基づいて動作する。
【０００７】
安価なポリマー中に液晶物質の小滴を分散させた液晶素子は、電圧を印加しない状態では、ポリマー壁の曲面に沿って液晶が配列する。これにより、光路がねじ曲げられ、また、ポリマーと液晶滴との界面において光が反射して散乱し、乳白色に見える。一方、液晶素子に電圧を印加した場合、液晶滴内の液晶は外部電界により電界方向に配列する。このとき、液晶の常光屈折率ｎｏとポリマーの屈折率ｎｐとをこれらが一致するように選択することにより、液晶素子面に垂直に入射した光を、液晶とポリマーとの界面で反射することなく通過させることができ、液晶素子は透明となる。
【特許文献１】特表昭５８−５０１６３１号公報
【特許文献２】特開昭６０−５０２１２８号公報
【発明の開示】
【発明が解決しようとする課題】
【０００８】
従来技術の液晶素子は電圧印加時には透視性となり、電圧未印加時には非透視性となるが、電圧未印加時に液晶素子に入射した光の殆どが入射側とは反対側に散乱するため、電圧印加時と比較しても日射透過量は殆ど減少せず、室内に日射ネルギーが多量に侵入してしまう。また、電圧未印加時には非透視性となるため、事故や故障などにより電圧を印加することができなくなる事態を想定すると、運転中に視界が遮られるおそれがあり非常に危険である。
【０００９】
また、液晶分子を配向させるためには電圧印加が必要であるが、従来技術では高電圧を印加しないと液晶材料全体が配向しない場合があり、この場合、高電圧であるほど消費電力が大きくなるため不経済であった。
【００１０】
本発明は、透明性、反射性、およびフェールセーフに優れる調光構造体を提供することを目的とする。
【００１１】
また、本発明は、低電圧でも反射性を実現することのできる調光構造体を提供することも目的とする。
【課題を解決するための手段】
【００１２】
本発明者等は、屈曲構造を有する液晶分子を透明構造体の空隙に充填したフォトニック結晶を用いることにより上記課題を解決できることを見出し、本発明を完成させた。
【００１３】
すなわち、透明電極、フォトニック結晶、および透明電極がこの順序で積層されてなる調光構造体であって、前記フォトニック結晶は規則配列したセルを有する透明構造体と前記セルに充填された液晶材料とからなり、前記液晶材料は屈曲構造を有する液晶分子を含むことを特徴とする調光構造体により上記課題を解決する。
【発明の効果】
【００１４】
本発明の調光構造体は、電圧未印加時には光を透過させることができ、電圧印加時には光を反射させることができるため、透明性、反射性およびフェールセーフに優れる。
【００１５】
また、本発明の調光構造体は、低電圧でも光を反射させることができる。
【発明を実施するための最良の形態】
【００１６】
本発明の第一は、透明電極、フォトニック結晶、および透明電極がこの順序で積層されてなる調光構造体であって、前記フォトニック結晶は規則配列したセルを有する透明構造体と前記セルに充填された液晶材料とからなり、前記液晶材料は屈曲構造を有する液晶分子を含むことを特徴とする調光構造体である。
【００１７】
フォトニック結晶とは屈折率の異なる物質を周期的に配列させた構造体のことを指す。
フォトニック結晶を透明構造体と電圧応答性を有する液晶材料とで構成し、電圧未印加時と電圧印加時とで液晶材料が相転移を起こして屈折率が変動することを利用し、電圧により液晶材料と透明構造体との屈折率差を変動させて、フォトニック結晶を透明にしたり、反射性を有するようにしたりすることができる。
【００１８】
本発明ではフォトニック結晶を、規則配列したセルを有する透明構造体と屈曲構造を有する液晶分子を含む液晶材料とで構成したところに特徴がある。前記フォトニック結晶を調光構造体として用いることにより電圧未印加時には光を透過させることができ、電圧印加時には光を反射させることができるためフェールセーフに優れる。さらに、屈曲構造を有する液晶分子を含む液晶材料を用いることにより低電圧でも光を反射させることができるため経済性に優れる。
【００１９】
この仕組みについて図１を用いて説明すると、本発明の調光構造体は透明構造体の空隙中に屈曲構造を有する液晶分子が含まれる液晶材料を充填したものであるため、電圧未印加時には符号Ａに示すように屈曲構造を有する液晶分子２１が等方相転移点よりも低い温度、つまり、本来ならば液晶相を示す低い温度で等方相を形成しているために電圧印加時には容易に符号Ｂに示すように屈曲構造を有する液晶分子２１の分子構造の一部が電界方向に対して配列する。この際、透明構造体１０の屈折率と等方相を形成した液晶材料との屈折率差が好ましくは０．０２以下、より好ましくは０となるように液晶分子と透明構造体１０とを選択することにより、フォトニック結晶を電圧未印加時には透明とすることができ、透明構造体１０の屈折率と液晶相を形成した液晶材料との屈折率差が０．１超となるように液晶分子と透明構造体１０とを選択することにより電圧印加時に透明構造体１０と液晶材料との界面で光を反射させることができる。図１において符号１１はセル、符号３０は透明電極を示す。
【００２０】
また、屈曲構造を有する液晶分子は屈曲構造を有さない液晶分子と比較して、本来液晶相を形成する温度で等方相を形成していることから、低電圧でも大部分の液晶分子が配向することができ、このため本発明は経済性にも優れる。また、上述したように本発明の調光構造体に含まれる液晶材料は電圧未印加時に等方相を形成していることから、透明性に角度依存性が無い。
【００２１】
図１の符号Ｃ〜Ｄに示すように屈曲構造を有する液晶分子を含まず、直線構造を有する液晶分子２２のみからなる液晶材料と透明構造体とを用いて調光構造体を作製した場合、液晶分子２２を適宜選択することにより、常温で等方相を形成する液晶にしたり、電圧印加時に透明構造体との屈折率差が大きくなり、大きな反射機能を得ることが可能であるが、等方相状態では１０００Ｖ以上もの非常に大きな電圧が必要となることや、３〜２００Ｖでの電圧駆動が可能な液晶の場合、電圧未印加時の液晶の状態が常に一定にならない。
【００２２】
以下、本発明の調光構造体の構成要素について詳細に述べる。
【００２３】
（液晶材料）
本発明の液晶材料は、屈曲構造を有する液晶分子のみから構成してもよいし、屈曲構造を有する液晶分子と屈曲構造を有さない液晶分子とから構成してもよい。液晶材料を屈曲構造を有する液晶分子と屈曲構造を有さない液晶分子とから構成する場合、図１の符号Ａ〜Ｂに示すように屈曲構造を有さない液晶分子として直線構造を有する液晶分子２２を用いることが好ましい。液晶材料を、屈曲構造を有する液晶分子と直線構造を有する液晶分子とで構成すると、強い外部刺激（電圧（電界）、磁界、光、熱）を受けていない時でも、液晶分子はメソゲン基に従って一定方向に整列する。しかし、一定方向に配列することで、屈折率異方性が発現し、透明構造体との屈折率のマッチングが困難となる。そこで、屈曲構造を有する液晶分子をその組成に含めることにより、その構造由来の立体障害により、整列状態が乱され、等方相状態となる。さらに、上述したように従来の液晶材料は高温で等方相を形成するため、外部刺激対する応答による配列がほとんど機能しなくなるが、本発明における液晶材料では、高温にすることなく、通常では液晶相を示す温度で等方相を形成しているため、当方相であるにもかかわらず、外部刺激に対する応答性が得られる、という点に優れる。
【００２４】
屈曲構造を有する液晶分子と直線構造を有する液晶分子との質量比は１０：９０〜７０：３０が好ましく、より好ましくは１５：８５〜５０：５０である。前記質量比が１０：９０〜７０：３０であると前記外部刺激を加えたときの応答性に優れる。
【００２５】
液晶材料において屈曲構造を有する液晶分子は１種以上用いてもよいし、直線構造を有する液晶分子を含む場合には直線構造を有する液晶分子も１種以上用いてよい。液晶分子の具体例については後述する。
【００２６】
屈曲構造を有する液晶分子の屈曲部位は非環状多重結合、芳香族化合物または脂環式化合物からなることが好ましく、より好ましくは非環状多重結合、または芳香族化合物からなることである。これは、液晶材料の屈折率を電圧未印加時と電圧印加時とでそれぞれ一定に保つために屈曲構造を有する液晶分子が熱、光または電圧などの外部刺激が与えられない状態で、自らの分子運動において変化しない構造であることが望ましいためである。
【００２７】
非環状多重結合としては、Ｃ、Ｎ、ＳおよびＰからなる群より選択される少なくとも１種を含むことが好ましい。具体的には、Ｃ＝Ｃ、Ｃ＝Ｓ、Ｃ＝Ｓｉ、Ｎ＝Ｎ、Ｎ＝Ｐ、およびＳ＝Ｓｉなどが好ましく挙げられる。
【００２８】
芳香族化合物とは分子内にベンゼン環を含む有機化合物を指し、炭素と水素とからなる芳香族炭化水素、または、炭素と水素とからなる環の一部をＮ、ＳおよびＰからなる群より選択される少なくとも１種で置換した複素芳香族化合物が好ましく挙げられる。具体的には芳香族炭化水素としては、フェニレン基のオルト体（屈曲構造）、メタ体（屈曲構造）またはパラ体（直線構造）などが挙げられ、複素芳香族化合物としては、ピリジレン基のオルト体（屈曲構造）、メタ体（屈曲構造）またはパラ体（直線構造）などが挙げられる。
【００２９】
屈曲構造を有する液晶分子と直線構造を有する液晶分子とは、異性体を用いてもよいし、異なる分子構造からなるものを用いてもよい。異性体としては、１−（４’−プロピルシクロヘキシル）−２−（４’’−１’’’−プロペニルシクロヘキシル）−エチレンのシス体（屈曲構造）およびトランス体（直線構造）、Ｎ−（ｐ−ブチルフェニル）−（ｐ−メトキシフェニル）イミンのシス体およびトランス体、１−（１−メトキシシクロヘキシル）−４−メチルシクロヘキサンのシス体およびトランス体、ならびに１−（１−シアノ−１−プロピルシクロヘキシル）−４−ペンチルシクロヘキサンのシス体およびトランス体などの屈曲部位として非環状多重結合を介してシス体（屈曲構造）とトランス体（直線構造）とに変化することができるものや、２−（４’−シアノフェニル）−４−ペンチルピリジンおよび２−（４’−シアノフェニル）−５−ペンチルピリジン、ならびにｐ−ペンチル安息香酸（ｐ‘−シアノ）フェニル及びｐ−ペンチル安息香酸（ｍ‘−シアノ）フェニルなどの屈曲部位として芳香族化合物を介してオルト体（屈曲構造）、メタ体（屈曲構造）、またはパラ体（屈曲構造）を形成しているものなどが好ましく挙げられる。
【００３０】
シス体およびトランス体を有する異性体を用いて、屈曲構造を有する液晶分子と直線構造を有する液晶分子とを上述した好ましい質量比で混在させる方法としてはシス体が比較的安定に存在できる条件で取り扱うことが挙げられる。
【００３１】
上述のシス体もしくはトランス体、またはオルト体、メタ体もしくはパラ体を形成することの可能な液晶分子の他の、屈曲構造を有する液晶分子としては、４に示すｐ−（４−プロピル）−シクロヘキシル−安息香酸（ｍ’−ペンチル−ｐ−フルオロ）フェニルおよびｐ−（４−プロピル）−シクロヘキシル−安息香酸（ｏ’−ペンチル−ｐ−フルオロ）フェニルなどが好ましく挙げられる。
【００３２】
屈曲構造を有する液晶分子は分子構造の末端に、電界方向と垂直方向に配向し易い官能基を有していてもよいし、電界方向と平行方向に配向し易い官能基を有していてもよいし、または、片方の末端に電界方向と垂直方向に配向し易い官能基を有し、残りの末端に電界方向と平行方向に配向し易い官能基を有していてもよい。
【００３３】
直線構造を有する液晶分子としては特に限定されないが、下記化学式１に示すように、環（Ｒ１、Ｒ２）、前記環に結合した側方置換基（Ｌ１、Ｌ２）、末端基（Ｔ１、Ｔ２）、および連結基（Ｂ）からなる構造を基本構造とする棒状液晶が好ましい。ただし、化学式１は基本構造であり、Ｌ１、Ｌ２およびＢを含まない構造のものなど、様々な構造の液晶分子が本発明に含まれる。
【００３４】
【化１】
2006343592.tif 000003
【００３５】
Ｒ１、Ｒ２としては、ベンゼン環、シクロヘキサン環、シクロヘキセン環、ピリミジン環、ジオキサン環、およびピリジン環等が単独または２〜４つ結合したものが挙げられる。Ｌ１、Ｌ２、Ｔ１およびＴ２としては、シアノ基、フルオロ基、アルキル基、アルケニル基、アルコキシ基などが挙げられ、好ましくはシアノ基およびフルオロ基である。Ｂとしては、エステル結合、アセチレン結合、エタン結合、エチレン結合、エチルエーテル結合、ジアセチレン結合、アゾメチン結合、アゾ結合、およびアゾキシ結合などが挙げられる。直線構造を有する液晶分子の具体例としては、４−ペンチル−４’−シアノビフェニル、もしくは４−プロピル−４’−シアノビフェニルまたは上述した異性体のトランス体、もしくはパラ体などが好ましく挙げられる。Ｌ１、Ｌ２、Ｔ１またはＴ２がシアノ基またはフルオロ基であると、電圧印加時に電界方向と垂直な方向に配列しやすくなる。
【００３６】
（透明構造体）
透明構造体に形成されたセルは、面方向に規則配列していればよいが、セル同士の中心間距離が一定であると好ましい。これは、セル同士の中心間距離が一定であると反射率が高くなるためである。前記中心間距離は２μｍ以下が好ましく、より好ましくは１．５μｍ以下である。中心間距離が２μｍ超であると可視光波長域の光を反射しないおそれがある。本発明において面方向とは、透明電極とフォトニック結晶とが接する面と平行な方向を指す。
【００３７】
透明構造体には厚み方向に複数のセルが配置されていてもよいし、単数のセルが配置されていてもよいが、厚み方向に複数のセルが配置されているほうがより好ましい。本発明において厚み方向とは、上述の面方向に対して垂直な方向を指す。
【００３８】
透明構造体に形成されるセルの大きさは、反射させたい光の波長に応じて適宜選択することができ、セルが大きいほど長波長の光を反射でき、逆にセルが小さいほど短波長の光を反射できる。調光構造体を車両や建築物の窓に適用することを考慮すると、セルの面方向の最長部分は１μｍ以下が好ましく、より好ましくは１５０〜５００ｎｍである。セルの面方向の最長部分が１μｍ以下であると、調光構造体に電圧を印加した際に、可視光を入射側に反射することができる。
【００３９】
透明構造体に形成されるセルの形状としては、特に限定されず球、半球、円柱、または角柱など適宜選択することができるが、好ましくは球および角柱であり、更に好ましくは球である。セルが球状であると低電圧での透明性・反射性の切り替えを最も効果的に行うことができるため好ましい。
【００４０】
セルの形状および配置に関して図２に示すようなウッドパイル構造または逆オパール構造を有することが望ましく、より望ましくは逆オパール構造を有することである。本発明において、逆オパール構造とは均一な径を有する球状のセルが面方向に最密充填していることを指す。透明構造体がウッドパイル構造または逆オパール構造を有することにより反射率が高くなる。図３に示すように厚み方向に複数のセルが配置された逆オパール構造の場合、厚み方向にも最密充填していることが好ましい。このようなセルの配置としては、立方最密充填構造、または六方最密充填構造が好ましく挙げられる。図３において符号５はフォトニック結晶を示す
また、図４のＡ、Ｂに例示するように、逆オパール構造を有する透明構造体を２層以上積層し、かつ層ごとのセルの粒径が異なっていると日射エネルギーの反射量を増加させられるため好ましい。これは、異なる粒径のセルを複数配置することで反射できる波長帯を増やすことができるためである。
【００４１】
透明構体は可視光透過性を有しているものであれば有機材料、無機材料、またはこれらのハイブリッド材料など適宜用いることができるが、可視光透過性を７０％以上有するものであると好ましい。
【００４２】
透明構造体が有機材料である場合には、樹脂を好ましく用いることができる。
【００４３】
樹脂としては炭素鎖を主鎖として、前記主鎖の一部をカルボニル結合、エーテル結合、エステル結合、ウレタン結合、スルホン結合、スルホキシド結合、スルフィド結合、スルホンエステル結合、メルカプトエステル結合、アミド結合、もしくはイミド結合で置換したもの、または、前記炭素鎖または前記結合の一部にエステル基、脂環式炭化水素基、ハロゲン基を付加したものなどが好ましく挙げられる。これらの官能基を有する樹脂は可視光透過性に優れる。
【００４４】
具体的には、ポリアクリル樹脂、ポリアクリロニトリル樹脂、ポリカーボネート樹脂、ポリエステル樹脂、ポリエーテルエーテルケトン樹脂、エポキシ樹脂、ノルボルネン系樹脂、ポリスルホン樹脂、ポリエーテルスルホン樹脂、ポリメルカプトエステル樹脂、ポリフェニレンスルフィド樹脂、ポリイミド樹脂、ポリアミド樹脂、ポリオレフィン樹脂、ポリプロピレン樹脂、ポリスチレン樹脂、ポリブタジエン樹脂、ポリメチルペンテン、塩化ビニル樹脂からなる群より選択される少なくとも一種を含むものが好ましく挙げられる。これらの樹脂は可視光透過性に優れる。
【００４５】
上述の樹脂の中では特にポリアミド樹脂、ポリプロピレン樹脂、ポリエステル樹脂、ポリフェニレンスルフィド樹脂、およびポリエーテルエーテルケトン樹脂が好ましく、これらの樹脂は加工性、経済性、市場入手性、およびリサイクル性等に優れる。
【００４６】
ポリアミド樹脂としては、ナイロン６６（登録商標）などが好ましく挙げられ、ポリエステル樹脂としては、ポリエチレンテレフタレート（ＰＥＴ）、ポリブチレンテレフタレート（ＰＢＴ）、ポリエチレンナフタレート（ＰＥＮ）、ポリブチレンナフタレート（ＰＢＮ）、ポリエチレンイソフタレート（ＰＢＩ）、またはポリ（εカプロラクトン）（ＰＣＬ）などが好ましく挙げられる。これらの樹脂は、一部を置換されていてもよく、例えば、ＰＥＴのエチレングリコール部分を他のグリコール成分で置換したポリヘキサメチレンテレフタレート（ＰＨＴ）、ＰＨＴのテレフタル酸部分を他の異なる２塩基酸成分で置換したポリヘキサメチレンイソフタレート（ＰＨＩ）またはポリヘキサメチレンナフタレート（ＰＨＮ）など好ましく用いることができる。
【００４７】
また、セルの形状が複雑な場合や、厚み方向に複数のセルが配置される場合や、逆オパール構造を有する透明構造体を用いる場合などに、上記樹脂として光硬化性樹脂が好ましく用いられる。光硬化性樹脂を用いることにより、緻密な構造の透明構造体を作製することができる。光硬化性樹脂としては、可視光透過性樹脂または紫外線硬化性樹脂が好ましく、より好ましくは紫外線硬化性樹脂である。透明構造体の製造方法については後述する。
【００４８】
透明構造体が無機材料である場合には、シリカ、チタニア、またはガラスが好ましく用いられる。
【００４９】
シリカまたはチタニアを用いると、緻密な構造の透明構造体を作製することができるため好ましい。
【００５０】
ガラスを用いると、可視光透過性に優れるため好ましい。ガラスとしてはソーダ石灰ガラス、ホウケイ酸ガラス、鉛ガラス、石英ガラス、および無アルカリガラスからなる群より選択される少なくとも一種を含むガラスが挙げられる。これらのガラスを目的に応じて、硬質ガラス、軟質ガラス、色ガラス、感光性ガラス、ＵＶカットガラス、耐熱ガラス、熱線吸収ガラス、強化ガラス、クリスタルガラス等に加工したものを用いることもできる。
【００５１】
透明構造体には光安定剤、酸化防止剤、または紫外線吸収剤などの添加物が含まれていてもよい。
【００５２】
（透明電極）
本発明で用いられる透明電極としては、特に限定されないが、可視光を７０％以上透過させるものが好ましい。これは、上述したように、道路交通法の規定により車両のフロントガラスおよびサイドガラスに用いる材料は、可視光透過率が７０％以上でなくてはならないためである。このような透明電極としてＩＴＯなど従来公知のものを適宜用いることができる。
【００５３】
（表面層、裏面層）
図５に示すように本発明では、上述の調光構造体を表面層４０および裏面層４１で挟持したものを調光構造体としてもよい。表面層および裏面層としては透明であれば特に限定されないが、樹脂またはガラスを好ましく用いることができる。
【００５４】
表面層および裏面層としてガラスを用いる場合には、上述の透明構造体の項に記載したものを好ましく用いることができる。
【００５５】
表面層および裏面層として樹脂を用いる場合には、上述の透明構造体の項に記載したものを好ましく用いることができる。
【００５６】
透明構造体として柔軟性のある樹脂を用い、表面層および裏面層としてフィルム状の樹脂を用いた調光構造体は、調光フィルムとして用いることができる。自動車用フロントガラスには、２枚の板ガラスの間にフィルムを挟みこんだ合わせガラスを用いることが法律により義務付けられているが、前記表面層および前記裏面層を適宜選択することにより、上述した合わせガラス用のフィルムとして本発明の調光フィルムを用いることもできる。また、調光フィルムを用いることにより既存の窓などに調光機能を付与することもできる。
【００５７】
調光フィルム用の表面層および裏面層としては、上述の透明構造体の項に記載した樹脂の中でフィルム状に加工できるものでもよいし、ポリビニルブチラール（ＰＶＢ）などの合わせガラスの中間層に用いられるものでもよい。
【００５８】
（製造方法）
本発明の透明構造体の製造方法としては、インプリント、リソグラフィ、エッチング、または、セルと同形状の物質の周囲に透明構造体を形成してから前記物質を除去することにより透明構造体中にセルを形成する方法などがある。
【００５９】
インプリント、リソグラフィ、およびエッチングを用いることにより、セルを微細に形成することができる。インプリントは、目的のセルに対応する形状の凸部を有するモールドを、ガラス転移温度まで加熱された基材に押し付けることにより、基材にセルを形成する方法である。モールドの材質、モールドを押し付ける時間、圧力などは適宜決定することができる。エッチングは、基材表面を化学的に腐食することにより基材にセルを形成する方法であり、ドライエッチング、ウェットエッチング、電解エッチングなどがあるが、本発明ではいずれも好ましく用いることができる。リソグラフィは、電磁波などを含む放射線を基材に照射して基材に凹部を形成する方法であり、光源の違いにより光リソグラフィ、電子ビームリソグラフィ、イオンビームリソグラフィ、およびＸ線リソグラフィなどがあるが、本発明はいずれも好ましく用いることができる。
【００６０】
インプリント、リソグラフィ、およびエッチングを用いて球形のセルを有する透明構造体を形成する方法や、厚み方向に複数のセルを有する透明構造体を形成する方法としては、図６のＡ〜Ｄに示すように、セルの一部を形成した透明構造体を積層する方法などがある。透明構造体同士を結着させるための方法としては、光硬化性樹脂を用いる方法が好ましく挙げられる。
【００６１】
セルと同形状の物質の周囲に透明構造体を形成してから前記物質を除去することにより透明構造体中にセルを形成する方法は、逆オパール構造を有する透明構造体を形成する際に特に有効である。以下に、逆オパール構造を有する透明構造体を含む調光構造体の製造方法について例示する。
【００６２】
表面層の片面に透明電極を形成して、前記表面層を粒子を分散させたコロイド溶液に浸してからゆっくりと引き上げることにより、透明電極上に前記粒子が周期的に配列したオパール構造体が形成される。次に、透明構造体形成材料を溶媒に分散させた混合液を作製する。前記混合液に、オパール構造体および透明電極を積層した表面層を浸漬し、ゆっくりと引き上げることにより、オパール構造体の空隙が透明構造体形成材料で満たされる。次に、透明構造体形成材料の硬化と、前記粒子の除去とを行うことにより、透明構造体が透明電極上に形成される。裏面層の片面に透明電極を形成し、透明電極と透明構造体が隣接するように裏面層を積層して積層体を作製する。次に、積層体を液晶に浸けると、毛細管現象により逆オパール構造体のセルに液晶が浸潤し、調光構造体を形成することができる。
【００６３】
透明電極の形成方法としては、表面層または裏面層に透明電極を蒸着する方法が好ましく挙げられる。
【００６４】
オパール構造体を作製するための粒子としては、後工程で除去の可能なものを用いる必要があり、例えば、耐薬品性が低く溶媒に溶解し易い材料や、燃焼速度が速く加熱による除去が可能な材料などが好ましく用いられる。
【００６５】
前記コロイド溶液から、表面層を引き上げる速度としては０．１〜５０μｍ／ｓが好ましく、より好ましくは０．５〜１０μｍ／ｓであり、更に好ましくは１μｍ／ｓである。引き上げる速度が速すぎると、オパール構造体が形成されないおそれがある。また、コロイド溶液から表面層を引き上げる方法の他に、表面層を浸漬した状態でコロイド溶液の溶媒を気化させる方法も、オパール構造体の形成方法として有効である。
【００６６】
前記透明構造体形成材料としては、透明構造体の項に記載した樹脂、シリカまたはチタニアを好ましく用いることができる。これらを溶解または分散させるための溶媒としては、前記粒子を溶解しないものであれば特に限定されない。
【００６７】
前記混合液から、表面層を引き上げる速度としては１〜２００μｍ／ｓが好ましく、より好ましくは５〜１００μｍ／ｓであり、更に好ましくは１０μｍ／ｓである。引き上げる速度が速すぎると、シリカやチタニアが空隙に十分に充填されないおそれがある。
【００６８】
透明構造体形成材料の硬化方法と前記粒子を除去する方法としては、前記透明構造体形成材料として紫外線硬化性樹脂を用い、前記粒子として耐薬品性の低いものを用いた場合には、紫外線を照射して透明構造体を形成した後に、前記粒子を溶解させることのできる薬液で透明構造体を洗浄する方法が有効である。また、前記透明構造体形成材料として熱硬化性を有するものを用い、前記粒子として燃焼速度の速いものを用いた場合には、加熱が有効である。
【００６９】
オパール構造体を鋳型として作製された逆オパール構造体のセルは、粒子状の空隙同士の接点が貫通しているため、毛細管現象により液晶を逆オパール構造の隅々にまで浸潤させることができる。この場合、球状の空隙が集合して一つのセルを形成しているとはみなさず、セルの項で述べたセル同士の中心間距離や、セルの面方向の最長部分などは、前記オパール構造体の粒子の配置や粒子の粒径に依存する。
【００７０】
本発明の第二は上述の調光フィルムとガラス基板とからなることを特徴とする調光材料である。
【００７１】
ガラス基板上に調光フィルムを貼り付けた調光材料や、調光フィルムをガラス基板で挟み込んだ調光材料などは、上述したように自動車用のフロントガラスとして好ましく用いることができる。
【００７２】
本発明の第三は上述の調光構造体または上述の調光材料を、フロントガラス、サイドガラス、リアガラス、またはサンルーフに用いたことを特徴とする車両である。
【００７３】
本発明の調光構造体を車両のフロントガラス、サイドガラス、リアガラス、またはサンルーフに適用すると、空調設備への負荷の軽減、フェールセーフおよび経済性に優れる点で好ましい。
【００７４】
本発明の調光材料が用いられうる車両は多岐に渡り、例えば、セダン（日産自動車株式会社：スカイライン（登録商標）Ｖ３５）コンパクトカー（日産自動車株式会社：マーチ（登録商標）Ｋ１２）、ミニバン（日産自動車株式会社：セレナ（登録商標）Ｃ２４）、ワゴン（日産自動車株式会社：プリメーラワゴン（登録商標）ＷＰ１１）、スポーティーカー（日産自動車株式会社：フェアレディＺ（登録商標）Ｚ３３）などの各種車型に適用されうる。その他にも、軽自動車、クーペ、ＳＵＶ、１ＢＯＸ、２ＢＯＸ、バン、トラック等の車両にも、勿論適用されうる。
【００７５】
本発明における日射反射率（Ｒｅ）、日射透過率（Ｔｅ）、可視光反射率（Ｒｖ）、および可視光透過率（Ｔｖ）は、ＪＩＳ  Ｒ  ３１０６：１９９８に準ずる。本発明における屈折率は、２０℃で波長５８９．３ｎｍの光を照射した際の屈折率を指す。
【実施例】
【００７６】
次に実施例を挙げて本発明を具体的に説明するが、これらの実施例は何ら本発明を制限するものではない。
【００７７】
（実施例１）
片面に厚さ２ｍｍのＩＴＯ（Ｔｖ：７９％）からなる透明電極を形成した厚さ２ｍｍ、大きさ５０ｍｍ×１０ｍｍのクリアガラス（Ｔｖ：９４％）を表面層として用意し、粒径２００ｎｍのシリカ粒子をエタノール中に分散させたコロイド溶液（日産化学工業株式会社製、製品番号２０４０）に浸してから、１μｍ／ｓで引き上げることにより透明電極上にシリカ粒子が周期的に配列したオパール構造体を形成した。
【００７８】
次に、ポリスチレン樹脂をトルエンに溶解した溶液に浸漬してから、１０μｍ／ｓで引き上げ、シリカ同士の隙間にポリスチレン樹脂溶液を充填した。次に、乾燥することによちポリスチレン樹脂を硬化させた。次に、濃度５％のフッ酸溶液にオパール構造体が形成された表面層を浸し、シリカを除去して、ポリスチレン樹脂からなる逆オパール構造体が片面に形成された表面層を得た。ポリスチレン樹脂の屈折率は１．６０であり、Ｔｖは９０％であった。
【００７９】
片面に厚さ２ｍｍのＩＴＯ（Ｔｖ：７９％）からなる透明電極を形成した厚さ２ｍｍ、大きさ５０ｍｍ×１０ｍｍのクリアガラス（Ｔｖ：９４％）を裏面層として用意し、透明電極に紫外線硬化樹脂（ＮＯＲＬＡＮＤ社製、ＮＯＡ６０）を塗布した後、透明電極と逆オパール構造体とが隣接するように表面層を積層し、紫外線を照射して積層体を得た。
【００８０】
前記積層体を液晶を満たした容器に浸けて、毛細管現象により逆オパール構造体のセル中に液晶材料を導入し、調光構造体を得た。
【００８１】
液晶材料としては下記化学式２に示すｃｉｓ−１−（４’−プロピルシクロヘキシル）−２−（４’’−１’’’−プロペニルシクロヘキシル）−エチレン（屈曲構造）と、下記化学式３に示すｔｒａｎｓ−１−（４’−プロピルシクロヘキシル）−２−（４’’−１’’’−プロペニルシクロヘキシル）−エチレン（直線構造）とを質量比で５０：５０となるように混合したものを用いた。シス体とトランス体との質量比は混合前に計量することにより調整した。
【００８２】
【化２】
2006343592.tif 000004
【００８３】
液晶材料は、電圧未印加時の屈折率が１．６０、電圧印加時の屈折率が１．７０となるように調製した。
【００８４】
（実施例２）
ポリアクリル樹脂（屈折率１．５０、Ｔｖ９１％）を用い、ドライエッチングによりライン・スペースが共に２３０ｎｍ、アスペクト比が１．０のウッドパイル構造の透明構造体を形成した。透明構造体のセルに液晶材料を導入してフォトニック結晶を作製した。片面に厚さ２ｍｍのＩＴＯ（Ｔｖ：７９％）からなる透明電極を形成した厚さ２ｍｍ、大きさ５０ｍｍ×１０ｍｍのクリアガラス（Ｔｖ：９４％）２枚を表面層および裏面層として用意し、透明電極に紫外線硬化樹脂（ＮＯＲＬＡＮＤ社製、ＮＯＡ６０）を塗布した後、透明電極とフォトニック結晶とが隣接するようにフォトニック結晶を挟持し、紫外線を照射して調光構造体を得た。
【００８５】
液晶材料としては下記化学式４に示すｐ−（４−プロピル）−シクロヘキシル−安息香酸（ｍ’−ペンチル−ｐ−フルオロ）フェニル（屈曲構造）と、下記化学式５に示す４−ペンチル−４’−シアノビフェニル（直線構造）とを質量比で１５：８５となるように混合したものを用いた。
【００８６】
【化３】
2006343592.tif 000005
【００８７】
液晶材料は、電圧未印加時の屈折率が１．５０、電圧印加時の屈折率が１．６４となるように調製した。
【００８８】
（実施例３）
片面に厚さ２ｍｍのＩＴＯ（Ｔｖ：７９％）からなる透明電極を形成した厚さ２ｍｍ、大きさ５０ｍｍ×１０ｍｍのクリアガラス（Ｔｖ：９４％）を表面層として用意し、粒径３００ｎｍのシリカ粒子（日産化学工業株式会社製、製品番号３０４０）をエタノール中に分散させたコロイド溶液に浸してから、１μｍ／ｓで引き上げることにより透明電極上にシリカ粒子が周期的に配列したオパール構造体を形成した。
【００８９】
次に、ポリメルカプトエステル樹脂をトルエンに溶解した溶液に浸漬してから、１０μｍ／ｓで引き上げ、シリカ同士の隙間にポリメルカプトエステル樹脂溶液を充填した。次に、乾燥することによちポリメルカプトエステル樹脂を硬化させた。次に、濃度５％のフッ酸溶液にオパール構造体が形成された表面層を浸し、シリカを除去して、ポリメルカプトエステル樹脂からなる逆オパール構造体が片面に形成された表面層を得た。ポリメルカプトエステル樹脂の屈折率は１．５６であり、Ｔｖは８５％であった。
【００９０】
片面に厚さ２ｍｍのＩＴＯ（Ｔｖ：７９％）からなる透明電極を形成した厚さ２ｍｍ、大きさ５０ｍｍ×１０ｍｍのクリアガラス（Ｔｖ：９４％）を裏面層として用意し、透明電極に紫外線硬化樹脂（ＮＯＲＬＡＮＤ社製、ＮＯＡ６０）を塗布した後、透明電極と逆オパール構造体とが隣接するように表面層を積層し、紫外線を照射して積層体を得た。
【００９１】
前記積層体を液晶を満たした容器に浸けて、毛細管現象により逆オパール構造体のセル中に液晶材料を導入し、調光構造体を得た。
【００９２】
液晶材料としては下記化学式６に示すｃｉｓ−Ｎ−（ｐ−ブチルフェニル）−（ｐ−メトキシフェニル）イミン（直線構造）と、下記化学式７に示すｔｒａｎｓ−Ｎ−（ｐ−ブチルフェニル）−（ｐ−メトキシフェニル）イミン（屈曲構造）とを質量比で６５：３５となるように混合したものを用いた。シス体とトランス体との質量比は混合前に計量することにより調整した。
【００９３】
【化４】
2006343592.tif 000006
【００９４】
液晶材料は、電圧未印加時の屈折率が１．５６、電圧印加時の屈折率が１．７０となるように調製した。
【００９５】
（実施例４）
液晶材料とし下記化学式８に示す２−（４’−シアノフェニル）−４−ペンチルピリジン（屈曲構造）と、下記化学式９に示す２−（４’−シアノフェニル）−５−ペンチルピリジン（直線構造）とを質量比で４０：６０となるように混合したものを用いたこと以外は、実施例１と同様にして調光構造体を得た。
【００９６】
【化５】
2006343592.tif 000007
【００９７】
液晶材料は、電圧未印加時の屈折率が１．６０、電圧印加時の屈折率が１．７０となるように調製した。
【００９８】
（比較例１）
特表昭５８−５０１６３１号の実施例１に記載の液晶構造体を作製した。作製方法は以下に示すとおりである。直線構造の液晶分子のみからなる液晶（アメリカン・リキッド・クリスタル・ケミカル・コーポレーション社製、製品番号８２５０、）０．２リットルを７％ＰＶＡ溶液１リットルと混合し、１０リットルの純水に添加した。得られた混合物をコーンギャップを０．１ｍｍ（４ミル）に設定したコロイドミルに入れて、４分間乳化した。得られた乳液材料に含まれる粒子の大きさは３μｍであった。
【００９９】
一平方インチ当り２００オームの酸化スズ層が片面に塗布されたマイラー薄板（シエラシン社製）を２枚用意し、酸化スズ層側に得られた乳液材料をドクターブレード法で塗布し、乾燥することにより厚さ２０μｍ（０．８ミル）の調光材料の層を形成した。次に、調光材料の層同士が接するようにこれらを重ね合わせてサンプルを得た。
【０１００】
（比較例２）
トルエンに溶解したポリスチレン樹脂の代わりにジクロロメタンに溶解したポリアクリル樹脂を用いたことと、液晶材料として上記化学式５に示す４−ペンチル−４’−シアノビフェニル（直線構造）のみを用いたこと以外は実施例１と同様にして調光構造体を得た。
【０１０１】
（性能評価試験）
実施例１〜４および比較例１〜２の調光構造体を用いて性能評価試験を行った結果を下記表１に示す。性能評価試験方法の詳細を以下に記す。
【０１０２】
図７のＡに示すように調光構造体１に、直線型光ファイバ１００を通じてタングステン−ハロゲン光源（波長域３６０〜１９００ｎｍ）２００に接続された投光器２１０から投射光５０を照射し、調光構造体１を通過した透過光５１を、直線型光ファイバ１００を通じて受光器２２０に接続されたマルチチャンネル光検出器２３０を用いて測定し、可視光透過率（Ｔｖ）を求めた。可視光透過率は電圧印加時および電圧未印加時の調光構造体１から求め、電圧印加時には６０Ｖの電圧をかけた。
【０１０３】
また、図７のＢに示すように調光構造体１に、Ｙ型光ファイバ１１０を通じてタングステン−ハロゲン光源（波長域３６０〜１９００ｎｍ）２００と接続された投受光器２４０から投射光５０を照射し、調光構造体１から反射された反射光５２を、Ｙ型光ファイバ１１０を通じて投受光器２４０に接続されたマルチチャンネル光検出器２３０を用いて測定し、日射反射率（Ｒｅ）を求めた。日射反射率は、電圧印加時および電圧未印加時のサンプルから求め、電圧印加時には、６０Ｖの電圧をかけた。可視光透過率および日射反射率は３５℃で測定を行った。
【０１０４】
【表１】
2006343592.tif 000008
【０１０５】
（実施例５）
実施例３においてＩＴＯを蒸着したクリアガラスの代わりに、ＩＴＯを蒸着した厚さ１２５μｍのＰＥＴフィルムを用いて、調光フィルムを作製した。得られた調光フィルムを一対のガラスで挟み込み、これを日産自動車製スカイライン（Ｖ３５）のフロントガラスとして用いたところ、電圧未印加時の可視光透過率は８２％であり、前方の視界は十分に確保された。
【０１０６】
調光フィルム装備した車両と、装備していない車両とを用意し、調光フィルムを装備した車両には電圧を印加して外気温３５℃、晴天の屋外に５時間放置しておいたところ、調光フィルムを装備していない車両の車室温度が６５℃であったのに対し、調光フィルムを装備した車両の車室温度は４０℃であった。
【図面の簡単な説明】
【０１０７】
【図１】符号Ａ〜Ｂは本発明の調光構造体の一部を示す断面概略図であり、符号Ｃ〜Ｄは比較のための調光構造体の一部を示す断面概略図である。
【図２】ウッドパイル構造の一例を示す俯瞰図である。
【図３】透明構造体として逆オパール構造を用いた調光構造体の断面概略図である。
【図４】透明構造体として逆オパール構造を用いた調光構造体の断面概略図である。
【図５】表面層および背面層を含む調光構造体の断面概略図である。
【図６】本発明の透明構造体の形成方法の一例を示す図である。
【図７】Ａは可視光透過率の測定方法を示す図であり、Ｂは日射反射率の測定方法を示す図である。
【符号の説明】
【０１０８】
１    調光構造体、
５    フォトニック結晶、
１０    透明構造体、
１１    セル、
２０    液晶材料、
２１    屈曲構造を有する液晶分子、
２２    直線構造を有する液晶分子、
３０    透明電極、
４０    表面層、
４１    裏面層、
５０    投射光、
５１    透過光、
５２    反射光、
１００    直線型光ファイバ、
１１０    Ｙ型光ファイバ、
２００    タングステン−ハロゲン光源、
２１０    投光器、
２２０    受光器、
２３０    マルチチャンネル光検出器、
２４０    投受光器。
【図１】
2006343592.tif 000009
【図２】
2006343592.tif 000010
【図３】
2006343592.tif 000011
【図４】
2006343592.tif 000012
【図５】
2006343592.tif 000013
【図６】
2006343592.tif 000014
【図７】
2006343592.tif 000015